(57)【特許請求の範囲】
【請求項１】
ケイ酸塩系のコンクリート改質剤がコンクリート構造物の表面に施工されたことを検査するコンクリート改質剤の検査方法であって、
対象となるコンクリート構造物の表面を洗浄後、
当該コンクリート構造物の表面を水分で湿らして、前記コンクリート構造物の表面上の水分を、吸水性を有するシートに含浸させた後、
前記シートに、塩酸水溶液Ｉとモリブデン酸アンモニウム水溶液IIとを混合して希釈した溶液Ａを滴下し、当該シートの変色の有無によって施工の有無を確認することを特徴とするコンクリート改質剤の検査方法。
【請求項２】
前記シートに前記溶液Ａを滴下した後、
当該シートにＬ（＋）−アスコルビン酸を加えることを特徴とする請求項１に記載のコンクリート改質剤の検査方法。
【請求項３】
前記Ｌ（＋）−アスコルビン酸を加える前に酒石酸溶液又はシュウ酸を滴下することを特徴とする請求項２に記載のコンクリート改質剤の検査方法。
【請求項４】
ケイ酸塩系のコンクリート改質剤がコンクリート構造物の表面に施工されたことを検査するコンクリート改質剤の検査方法であって、
対象となるコンクリート構造物の表面を洗浄後、
当該コンクリート構造物の表面を水分で湿らして、前記コンクリート構造物の表面上の水分を、吸水性を有するシートに含浸させた後、
前記シートに、塩酸水溶液Ｉとモリブデン酸アンモニウム水溶液IIとを混合して希釈した溶液Ａに酒石酸アンチモニルカリウム溶液を混合した溶液Ｃを滴下し、当該シートの変色の有無によって施工の有無を確認することを特徴とするコンクリート改質剤の検査方法。
【請求項５】
施工対象となるコンクリート構造物の表面に施工されるべきコンクリート改質剤を採取して希釈し、
塩酸水溶液Ｉとモリブデン酸アンモニウム水溶液IIとを混合して希釈した溶液Ａに対して希釈した当該コンクリート改質剤を滴下して、混合された溶液の変色の有無によってケイ酸塩系のコンクリート改質剤であるか否かを検査することを特徴とするコンクリート改質剤の検査方法。
【請求項６】
ケイ酸塩系のコンクリート改質剤がコンクリート構造物の表面に施工されたことを検査するコンクリート改質剤の検査装置であって、
コンクリート構造物の表面を水分で湿らせた後に、当該水分を含浸させる吸水性を有する下側シートと、
当該下側シートの上方に配置され、前記シートに、塩酸水溶液Ｉとモリブデン酸アンモニウム水溶液IIとを混合して希釈した溶液Ａを下側シート側の表面に固定した上側シートと、
当該下側シートと上側シートの間に配置され、上側シートと下側シートの接触、及び水分が浸透することを防止する遮断シートと、を備え、
上側シート、下側シート、及び遮断シートは少なくとも一端側で固定され、
遮断シートは、取り外し可能に設けられていることを特徴とするコンクリート改質剤の検査装置。
【請求項７】
ケイ酸塩系のコンクリート改質剤をコンクリート構造物の表面に施工していることを検査するコンクリート改質剤の検査方法であって、
前記コンクリート構造物の表面に吸水性を有するシートを貼着し、その後、
ケイ酸塩系のコンクリート改質剤が施工された後に、前記シートを採取し、
当該シートに、塩酸水溶液Ｉとモリブデン酸アンモニウム水溶液IIとを混合して希釈した溶液Ａを滴下し、当該シートの変色の有無によって施工の有無を確認することを特徴とするコンクリート改質剤の検査方法。
【発明の詳細な説明】
【技術分野】
【０００１】
本発明は、ケイ酸塩系のコンクリート改質剤の検査方法等に関し、特に、コンクリート構造物にケイ酸塩系のコンクリート改質剤が施工された（る）ことを検査するコンクリート改質剤の施工前、施工中、及び施工済み検査方法、及びその装置に関する。
【背景技術】
【０００２】
一般に、コンクリート構造物は長期の使用によって、劣化因子によるひび割れ等が発生することが知られている。この劣化因子を予防、又はひび割れを補修する方法として、一般にけい酸塩系表面含浸材と称されるコンクリート改質剤をコンクリート構造物の表面に塗布や噴霧する方法が知られている。
【０００３】
コンクリート改質剤は、ケイ酸ナトリウム、ケイ酸リチウム等のケイ酸塩を主成分の一つとして含有し、水と混合してなる水溶液として用いられる。
【０００４】
このコンクリート改質剤は、当該ケイ酸化合物に含まれるシリカによってコンクリートの劣化因子を抑制、又は既に劣化の進んだコンクリートを緻密化して改質する機能を有する。また、当該ケイ酸化合物による施工によって、当該ケイ酸化合物は表面から徐々にコンクリート構造物の内部へと拡散し、改質が進行する。
【０００５】
一方、このようなコンクリート改質剤は、無色透明の液体であるため、これが施工されたことを視覚的に確認することが困難であるが、適量のコンクリート改質剤が施工されたことを目視にて容易に確認することができる方法が既に知られている（特許文献１参照）。
【０００６】
特許文献１には、予めｐＨ指示薬が塗布されたマットをコンクリートの表面に貼着して、その後コンクリート改質剤を施工している時に、当該マットの変色の有無によってケイ酸塩中のアルカリ金属（リチウム・ナトリウム・カリウム）のアルカリ性を確認することでコンクリート改質剤が施工されていることを確認する方法が開示されている。
【０００７】
また、コンクリート改質剤が施工された後に、ケイ酸塩系のコンクリート改質剤が用いられたことを確認する方法として、コンクリート改質剤が施工されたコンクリート構造物に、直接、ｐＨ指示薬を吹き付けるか、コンクリート構造物の表面を水分で湿らせた後、ｐＨ指示薬を含浸させたシートを貼着し、当該シートの変色によってアルカリ性を確認する手法が考えられている。
【先行技術文献】
【特許文献】
【０００８】
【特許文献１】特許第４２５０７４５号公報
【発明の開示】
【発明が解決しようとする課題】
【０００９】
しかしながら、上述したコンクリート改質剤の施工中、又は施工後の確認方法では、ケイ酸塩中のアルカリ性のみを確認していること、またコンクリートがアルカリ性であることから、検査結果が必ずしもコンクリート改質剤の成分によって反応しているとは言えず、必ずしも確実な確認方法であるか定かではない。
【００１０】
一方、コンクリート改質剤は、コンクリート内に入り込んで、コンクリートに含まれるカルシウムとケイ酸塩類に含まれるシリカが反応し、ゲル化することによって、緻密化されると考えられる。
【００１１】
よって、ケイ酸塩系のコンクリート改質剤であることを検査するには、シリカが含まれていることが重要な判断基準の一例と考えられるが、上述する従来の確認方法では、シリカの有無を判断することができない。
【００１２】
そこで、本発明は上記問題を課題の一例として為されたもので、シリカを有するケイ酸塩系のコンクリート改質剤が用いられていることを検査するコンクリート改質剤の検査方法等を提供することを目的とする。
【課題を解決するための手段】
【００１３】
上記課題を解決するために、請求項１に記載のコンクリート改質剤の検査方法は、ケイ酸塩系のコンクリート改質剤がコンクリート構造物の表面に施工されたことを検査するコンクリート改質剤の検査方法であって、対象となるコンクリート構造物の表面を洗浄後、当該コンクリート構造物の表面を水分で湿らして、前記コンクリート構造物の表面上の水分を、吸水性を有するシートに含浸させた後、前記シートに、塩酸水溶液Ｉとモリブデン酸アンモニウム水溶液IIとを混合して希釈した溶液Ａを滴下し、当該シートの変色の有無によって施工の有無を確認することを特徴とする。
【００１４】
また、請求項２に記載のコンクリート改質剤の検査方法は、請求項１に記載のコンクリート改質剤の検査方法において、前記シートに前記溶液Ａを滴下した後、当該シートにＬ（＋）−アスコルビン酸の粉末、若しくは、Ｌ（＋）−アスコルビン酸を溶解した溶液を加えることを特徴とする。
【００１５】
また、請求項３に記載のコンクリート改質剤の検査方法は、請求項２に記載のコンクリート改質剤の検査方法において、前記Ｌ（＋）−アスコルビン酸を加える前に酒石酸溶液又はシュウ酸を滴下することを特徴とする。
【００１６】
また、請求項４に記載のコンクリート改質剤の検査方法は、ケイ酸塩系のコンクリート改質剤がコンクリート構造物の表面に施工されたことを検査するコンクリート改質剤の検査方法であって、対象となるコンクリート構造物の表面を洗浄後、当該コンクリート構造物の表面を水分で湿らして、前記コンクリート構造物の表面上の水分を吸水性を有するシートに含浸させた後、前記シートに塩酸水溶液Ｉとモリブデン酸アンモニウム水溶液IIとを混合した溶液を希釈した溶液Ａに酒石酸アンチモニルカリウム溶液を混合した溶液Ｃを滴下し、当該シートの変色の有無によって施工の有無を確認することを特徴とする。
【００１７】
また、請求項５に記載のコンクリート改質剤の検査方法は、施工対象となるコンクリート構造物の表面に施工されるべきコンクリート改質剤を採取して希釈し、塩酸水溶液Ｉとモリブデン酸アンモニウム水溶液IIとを混合した溶液を希釈した溶液Ａに対して希釈した当該コンクリート改質剤を滴下して、混合された溶液の変色の有無によってケイ酸塩系のコンクリート改質剤であるか否かを検査することを特徴とする。
【００１８】
また、請求項６に記載のコンクリート改質剤の検査装置は、ケイ酸塩系のコンクリート改質剤がコンクリート構造物の表面に施工されたことを検査するコンクリート改質剤の検査装置であって、コンクリート構造物の表面を水分で湿らせた後に、当該検査装置を貼着し、当該水分を含浸させる吸水性を有する下側シートと、当該下側シートの上方に配置され、前記シートに塩酸水溶液Ｉとモリブデン酸アンモニウム水溶液IIとを混合して希釈した溶液Ａを下側シート側の表面に固定した上側シートと、当該下側シートと上側シートの間に配置され、上側シートと下側シートの接触、及び水分が浸透することを防止する遮断シートと、を備え、上側シート、下側シート、及び遮断シートは少なくとも一端側で固定され、遮断シートは、取り外し可能に設けられていることを特徴とする。
【００１９】
また、請求項７に記載のコンクリート改質剤の検査方法は、ケイ酸塩系のコンクリート改質剤をコンクリート構造物の表面に施工していることを検査するコンクリート改質剤の検査方法であって、前記コンクリート構造物の表面に吸水性を有するシートを貼着し、その後、ケイ酸塩系のコンクリート改質剤が施工された後に、前記シートを採取し、当該シートに、塩酸水溶液Ｉとモリブデン酸アンモニウム水溶液IIとを混合して希釈した溶液Ａを滴下し、当該シートの変色の有無によって施工の有無を確認することを特徴とする。
【発明の効果】
【００２０】
簡単に施工前、施工中、施工後のコンクリート改質剤がケイ酸塩系のコンクリート改質剤であることを確認することができる。
【図面の簡単な説明】
【００２１】
【図１】コンクリート改質剤の検査方法の一例を示すフローチャート図である。
【図２】施工後のコンクリート改質剤の検査方法の一例を説明するための図である。
【図３】施工中のコンクリート改質剤の検査方法の一例を説明するための図である。
【図４】コンクリート改質剤の検査装置の一例を説明するための図である。
【発明を実施するための形態】
【００２２】
以下、本願の最良の実施形態について添付図面を参照して説明する。
【００２３】
本願発明は、ケイ酸塩中に含まれるシリカがコンクリート中の水酸化カルシウムと反応することで効果を発揮することに着目し、従来のコンクリート改質剤の施工確認方法のようにケイ酸塩中のアルカリ金属のアルカリ性を確認するよりも、むしろシリカの有無を判別することが重要であると考えたものである。
【００２４】
本願発明は、コンクリート改質剤が施工されたコンクリートにおいて、当該コンクリートの表面を水分で湿らせて所定時間放置した後、当該コンクリートの表面の水分を採取することで、コンクリート改質剤の成分を抽出し、成分中のシリカを検出することで、ケイ酸塩系のコンクリート改質剤が用いられていることを検査するものである。
【００２５】
本願発明は、上述したようにケイ酸塩を有するコンクリート改質剤が施工されているか否かをシリカの有無を検出することによって検査するものであって、図１及び図２に示すように、本実施形態では、対象となるコンクリート構造物１０の表面１０ａに蒸留水１５を噴霧してその表面１０ａを水分で湿らせ（図２（ａ））、所定時間経過した後、吸水性を有するシート２０を当該コンクリート構造物１０の表面１０ａに貼着して当該コンクリート構造物１０の表面１０ａの水分を当該シート２０に含浸させ（図２（ｂ））、その後、当該シート２０をシャーレー等の載置台３０に載置し、試薬Ａを当該シート２０にスポイト２５等を用いて滴下することによって、シリカによって試薬Ａが変色するため（図２（ｃ））当該シートの変色の有無によって施工の有無を確認する。
【００２６】
この試薬Ａは、蒸留水に塩酸を加えた塩酸水溶液Ｉとモリブデン酸アンモニウムを蒸留水の溶かしたモリブデン酸アンモニウム水溶液IIとを混合して希釈した溶液Ａである。
【００２７】
試薬Ａは、シリカに反応して黄色に変色させるものであるが、視認しにくいことから、コンクリート改質剤が施工されたコンクリート構造物の表面の水分を含浸させたシートに試薬Ａを滴下した後、３分経過後、更に試薬Ｂを加える（滴下する）ことで、青色に変色するため視認しやすくなる。この試薬Ｂは、Ｌ（＋）−アスコルビン酸の粉末、若しくは、Ｌ（＋）−アスコルビン酸を溶解した溶液である。なお、試薬Ｂを溶液として用いる場合には、検査の直前に溶液にすることが好ましい。溶液として長期保管する場合は品質の安定性に欠けるからである。
【００２８】
さらに好適には、試薬Ａの代わりに試薬Ｃを用いることで、反応を早めることができる。この試薬Ｃは、試薬Ａと酒石酸アンチモニルカリウム（別名：ビス［（＋）−タルトラト］ニアンチモン（III）酸二カリウム）溶液とを混合した溶液Ｃである。
【００２９】
ここで、本実施形態で用いられるシートとは、優れた吸水性を持つ材質を有することが好ましい。例えば、ポリプロピレン又はコットンを主材料とするシートが好適に用いられるが、吸水性を有するものであれば特に限定されるものではない。
【００３０】
なお、上述したようにコンクリート構造物の表面を水分で湿らせた後の放置時間、コンクリート構造物の表面の水分をシートに含浸させる時間、及び試薬Ａの滴下後、試薬Ｂを加えるまでの時間、は必ず一定時間必要であるが、本実施形態では、実施形態に示す時間が好適だったものの、当該時間に限られるものではなく、適宜、種々の条件の違いによって変更されるものである。
【００３１】
本実施形態では、シートに改質剤を含浸させた後、試薬を滴下していくため、非常に煩雑となるため、図４に示す検査装置５０を用いることができる。
【００３２】
検査装置５０は、図４に示すように、複数のシートを積層して構成されたシートである。当該シートは、吸水性を有する３枚のシート（下側シート５２、中間シート５６、及び上側シート５８）と、それぞれのシート５２、５６、５８間に配置され、各シート間が接触せず水分が浸透することを防止する２枚の遮断シート（下側遮断シート５４、及び上側遮断シート５７）と、を備えている。また、下側シート５２にはコンクリート構造物に貼着させるための粘着体５３、５３が両側部に取り付けられている。
【００３３】
また、３枚のシート５２、５６、５８及び遮断シート５４、５７は、一端側で溶着等により貼りあわされて形成され、他端側で各シート５４、５６、５７、５８をそれぞれめくることが可能となっている。また、遮断シート５４、５７、及び中間シート５６には、一端側に破線で形成された切り取り線５４ａ、５６ａ、５７ａが形成されており、この切り取り線５４ａ、５６ａ、５７ａにより遮断シート５４、５７及び中間シート５６をそれぞれ切り取り、取り外すことが可能である。
【００３４】
また、中間シート５６の下面には、試薬Ａが固定される。具体的には、試薬Ａを中間シート５６に含浸させた後、当該中間シート５６を乾燥させる、又は試薬Ａを粉末状にして中間シート５６に貼着する等の手法を用いて試薬Ａは固定される。なお、上述したように反応を早めるために、試薬Ａの代わりに試薬Ｃを中間シート５６に固定しても構わない。
【００３５】
さらに、上側シート５８の下面には、粉末状の試薬Ｂが貼着されることによって試薬Ｂが固定される。
【００３６】
このようにして構成された検査装置５０は、コンクリート改質剤の施工中、又は施工済み検査に用いられる。
【００３７】
具体的には、まず、対象となるコンクリート構造物の表面を洗浄後、蒸留水を噴霧して水分で湿らせ、所定時間（３分〜５分程度）経過した後、検査装置５０を、当該貼着体５３を用いて当該コンクリート構造物の表面に貼着して、９０秒程度放置して当該コンクリート構造物の表面の水分を下側シート５２に含浸させる。
【００３８】
次に、当該検査装置５０を平坦な基台上（例えば、シャーレー）に載置する。
【００３９】
次に、下側遮断シート５４を取り外し、中間シート５６を下側シート５２に密着させ、所定の時間放置する。これにより、下側シート５２に固定された試薬Ａが溶解する。
【００４０】
次に、中間シート５６及び上側遮断シート５７を取り外し、上側シート５８を下側シート５２に密着させる。これにより上側シート５８に固定された試薬Ｂが溶解する。そして、試薬Ｂとの反応によって、青色に変色するか否かを確認し、検査処理を終了する。
【００４１】
なお、コンクリート改質剤にシリカが含有されている場合には青色に変色し、シリカが含有されていない場合には、変色しない。
【００４２】
本実施例によれば、対象となるコンクリート構造物にコンクリート改質剤を施工した後に、当該コンクリート改質剤が本来のシリカを含むケイ酸塩系のコンクリート改質剤で施工されたか否かを容易に検査することが可能である。
【００４３】
なお、上側遮断シート５７と上側シート５８は、必要に応じて適宜設けられるものであって、必須の構成要件ではない。
【００４４】
―実施例―
本願発明は、コンクリート構造物のひび割れや劣化を防ぐために用いられるケイ酸塩系のコンクリート改質剤が無色であり、当該コンクリート改質剤をコンクリート構造物に施工した場合に、実際に施工されたか否かを判断することができないこと、及び施工会社がコンクリート改質剤が本来の機能を有するケイ酸塩系のコンクリート改質剤であるか否かを施工前に判断することができないことから、施工前、施工中、及び施工後にケイ酸塩系のコンクリート改質剤であることを検査可能な方法である。
【００４５】
以下、コンクリート改質剤を用いる前の検査方法と、コンクリート改質剤を施工中の検査方法と、コンクリート改質剤を施工後の検査方法にわけて詳述する。
【００４６】
―ケイ酸塩系のコンクリート改質剤の施工前検査方法―
まず、コンクリート改質剤を一般的にシャーレーと称される皿に少量採取し、蒸留水で２〜３倍に希釈する。
【００４７】
次に、試薬Ａに当該コンクリート改質剤を希釈した溶液をスポイト等で採取して滴下し、３分程度放置する。なお、試薬Ａをコンクリート改質剤に滴下してはいけない。この理由としては、コンクリート改質剤は、アルカリ性を示すものであり、試薬Ａは酸性の領域で反応することから、試薬Ａをコンクリート改質剤に滴下することで、アルカリ性から酸性へと変化する過程上でゲル化しやすい。一方で、試薬Ａにコンクリート改質剤を滴下することで、酸性の状態を保つことが可能であり、ゲル化せずに反応しやすくなるからである。
【００４８】
また、試薬Ａの代わりに試薬Ｃを滴下することで反応を早めることができる。
【００４９】
最後に、試薬Ｂを加え、青色に変色することを確認する。なお、コンクリート改質剤にシリカが含有されていない場合には、変色することはない。
【００５０】
本実施例によれば、対象となるコンクリート構造物にコンクリート改質剤を施工する前に、当該コンクリート改質剤が本来のシリカを含むケイ酸塩系のコンクリート改質剤であるか否かを容易に検査することが可能である。
【００５１】
―ケイ酸塩系のコンクリート改質剤の施工中検査方法―
まず、対象となるコンクリート構造物の表面を洗浄して、吸水性を有するシートを貼着した後にコンクリート改質剤が噴霧等されて施工されたコンクリート構造物において、当該シートをコンクリート構造物から取り外してシャーレーに載置し、試薬Ａをスポイト等で採取して滴下し、試薬Ａを当該シートに含ませ、３分程度放置する。また、試薬Ａの代わりに試薬Ｃを滴下することで反応を早めることができる。
【００５２】
本実施例で用いられる試薬Ａは塩酸水溶液Ｉとモリブデン酸アンモニウム水溶液IIとを混合して希釈した溶液Ａである。この塩酸水溶液Ｉは、約５０ｍｌの蒸留水に特級塩酸１６７ｍｌを加えて、冷却後、蒸留水で２５０ｍｌとした溶液である。一方、モリブデン酸アンモニウム水溶液IIは、特級モリブデン酸アンモニウム５５ｇ（特級モリブデン酸アンモニウム四水和物５８．４ｇ）を約２００ｍｌの温蒸留水に溶かして室温に冷却した溶液である。そして、試薬Ａは、当該塩酸水溶液Ｉにモリブデン酸アンモニウム水溶液IIを少しずつ加え、蒸留水で５００ｍｌとした溶液を５倍又は１０倍希釈した溶液である。
【００５３】
最後に、シートに試薬Ｂを滴下し、青色に変色することを確認する。この試薬Ｂは、Ｌ（＋）−アスコルビン酸を溶解した溶液６ｇを蒸留水３０ｍｌで溶解して希釈した溶液である。また、この試薬Ｂは、Ｌ（＋）−アスコルビン酸の粉末でも良い。なお、コンクリート改質剤にシリカが含有されていない場合には、変色することはない。
【００５４】
本実施例によれば、対象となるコンクリート構造物に施工中のコンクリート改質剤が本来のシリカを含むケイ酸塩系のコンクリート改質剤で施工されたか否かを容易に検査することが可能である。
【００５５】
―ケイ酸塩系のコンクリート改質剤の施工済み検査方法―
対象となるコンクリート構造物の表面を洗浄後、蒸留水を噴霧して水分で湿らせ、所定時間（３分〜５分程度）経過した後、吸水性を有するシートを当該コンクリート構造物の表面に貼着して、９０秒程度放置して当該コンクリート構造物の表面の水分を含浸させる。
【００５６】
次に、当該シートをシャーレーに載置し、試薬Ａをスポイト等で採取して滴下し、試薬Ａを当該シートに含ませ、３分程度放置する。ここで、反応を早めるために、試薬Ａの代わりに試薬Ｃを用いても構わない。
【００５７】
本実施例で用いられる試薬Ａは塩酸水溶液Ｉとモリブデン酸アンモニウム水溶液IIとを混合して希釈した溶液Ａである。この塩酸水溶液Ｉは、約５０ｍｌの蒸留水に特級塩酸１６７ｍｌを加えて、冷却後、蒸留水で２５０ｍｌとした溶液である。一方、モリブデン酸アンモニウム水溶液IIは、特級モリブデン酸アンモニウム５５ｇ（特級モリブデン酸アンモニウム四水和物５８．４ｇ）を約２００ｍｌの温蒸留水に溶かして室温に冷却した溶液である。そして、試薬Ａは、当該塩酸水溶液Ｉにモリブデン酸アンモニウム水溶液IIを少しずつ加え、蒸留水で５００ｍｌとした溶液を５倍又は１０倍希釈した溶液である。
【００５８】
最後に、シートに試薬Ｂを滴下し、青色に変色することを確認する。この試薬Ｂは、Ｌ（＋）−アスコルビン酸６ｇを蒸留水３０ｍｌで溶解して希釈した溶液である。また、この試薬Ｂは、Ｌ（＋）−アスコルビン酸の粉末でも良い。なお、コンクリート改質剤にシリカが含有されていない場合には、変色することはない。
【００５９】
本実施例によれば、対象となるコンクリート構造物にコンクリート改質剤を施工した後に、当該コンクリート改質剤が本来のシリカを含むケイ酸塩系のコンクリート改質剤で施工されたか否かを容易に検査することが可能である。
【００６０】
以上に説明したように本実施形態のコンクリート改質剤の検査方法は、試薬Ａを用いることにより、シリカを含むケイ酸塩系のコンクリート改質剤であるか否かを容易に検査することが可能である。また、試薬Ｃを用いることにより反応を促進させることが可能であり、試薬Ｂを用いることにより、溶液を濃い色（青色）に変色させることが可能となり視認しやすくさせることが可能である。
【００６１】
なお、本願は本実施形態に限定されるものではなく、種々の形態にて実施することが可能である。例えば、本実施形態では、溶液Ａを所定のシートに滴下した後に、試薬Ｂを当該溶液Ａが含浸されたシートに滴下して反応を確認しているが、試薬Ｂを加える前に酒石酸溶液やシュウ酸を滴下することで、水やコンクリート改質剤にリンが含まれている場合にリンによって反応することを防止することができる。このようにすれば、確実にケイ酸塩系のコンクリート改質剤であるか否かを検査することができる。
【００６２】
また、コンクリート構造物の洗浄や希釈に用いる液体には、蒸留水や水道水が用いられるが、特に、水道水を用いた場合に誤反応を示す場合がある。この場合であっても、変色の度合いで十分にコンクリート改質剤を施工したか否かの判別は可能であるが、酒石酸溶液を用いることで誤反応を防止することができることを確認した。具体的には、溶液Ａを所定のシートに滴下した後に、酒石酸溶液を滴下し、その後、試薬Ｂを当該溶液Ａが含浸されたシートに滴下すれば良い。
【符号の説明】
【００６３】
１０  コンクリート構造物
１０ａ  表面
１５  蒸留水
２０  シート
２５  スポイト
３０  載置台
【図１】
0005923697.tif 000002
【図２】
0005923697.tif 000003
【図３】
0005923697.tif 000004
【図４】
0005923697.tif 000005